"熱可塑性ポリマーを含む溶融物の流動特性を向上させるための方法であって、該熱可塑性ポリマーの質量に対して0.005質量~0.5質量の1つ以上の櫛形コポリマー又は櫛形ブロックコポリマーを、溶融加工前に又は溶融加工中に該熱可塑性ポリマー中に導入することを含み、前記櫛形コポリマー又は櫛形ブロックコポリマーは、第一工程において、aアクリル酸又はメタクリル酸のC1~C10アルキルエステル、及び場合によりエステル結合を有さない1つ以上のモノマーのラジカル重合によって製造され、かつ第二工程において、b第一級アルコール又は第二級アルコールでのポリマー類似性のエステル交換反応において改質して、櫛形コポリマー又は櫛形ブロックコポリマーが形成される前記方法。前記工程aが、制御ラジカル重合である、請求項1に記載の方法。前記熱可塑性ポリマーが、ポリプロピレン、ポリエチレン、任意のポリプロピレンコポリマーもしくは任意のポリエチレンコポリマー、又は任意のそれらのブレンドである、請求項1又は2に記載の方法。前記熱可塑性ポリマーが、直鎖低密度ポリエチレンLLDPEである、請求項3に記載の方法。前記櫛形コポリマー又は櫛形ブロックコポリマーが、1.0~3.0の多分散性PDを有する、請求項1から4までのいずれか1項に記載の方法。前記櫛形コポリマー又は櫛形ブロックコポリマーが、両親媒性を有する、請求項1から5までのいずれか1項に記載の方法。前記櫛形コポリマー又は櫛形ブロックコポリマーが、工程aにおいて、n-ブチルアクリレートと、場合によりエステル結合を有さない1つ以上のモノマーから製造される、請求項1から6までのいずれか1項に記載の方法。前記エステル結合を有さないモノマーが、4-ビニル-ピリジン、2-ビニル-ピリジン、ビニル-イミダゾール、ビニル-ピロリドン、ジメチルアクリルアミド、3-ジメチルアミノプロピルメタクリルアミド、スチレン、α-メチルスチレン、p-メチルスチレン又はp-tert-ブチル-スチレン及びアクリロニトリルからなる群から選択される、請求項1から7までのいずれか1項に記載の方法。前記工程bの第一級アルコールが、式A[式中、RAは、飽和又は不飽和の、直鎖又は分枝鎖の、炭素原子1~32個を有するアルキル、又は炭素原子30個までを有するアルキルアリールもしくはジアルキルアリールであり、かつnは1~150である]のエトキシレート、式B[式中、RBはC1~C18アルキル、フェニル又はC7~C15アラルキルであり、nは1~50であり、かつR’は炭素原子1~20個を有する結合基である]のポリジメチルシリコーンオリゴマー、部分的に又は完全にフッ素化した第一級アルコール、C8~C60アルキルの直鎖又は分枝鎖の第一級又は第二級アルコール、2,2-ジメチル-4-ヒドロキシメチル-1,3-ジオキソランのラセミ混合物、少なくとも1つの第三級アミン基を含む第一級又は第二級アルコール、N,N,N’-トリメチルアミノエチルエタノールアミン、4-ヒドロキシエチル-ピリジン及びN-ヒドロキシエチルモルホリン、又は第一級アルコールであって、その鎖が、少なくとも1つのエステル基、例えばポリカプロラクトンα-セチルオキシ、-ω-ヒドロキシによって中断された、分子量750~2500g/モルを有する第一級アルコールである、請求項1から8までのいずれか1項に記載の方法。100°C~290°Cの温度で実施する、請求項1から9までのいずれか1項に記載の方法。異形材、特に薄肉異形材、キャストフィルムもしくは吹込フィルム、シート、ワイヤ、又はケーブルの製造のための熱可塑性ポリマーを含む溶融物の押出しのために適用される、請求項1から10までのいずれか1項に記載の方法。熱可塑性ポリマーを含む溶融物の加工中に溶融破壊を防ぐために適用される、請求項1から11までのいずれか1項に記載の方法。熱可塑性ポリマーを含む溶融物の流動特性を向上させるための、又は熱可塑性ポリマーを含む溶融物の加工助剤としての、請求項1又は2で定義される櫛形コポリマー又は櫛形ブロックコポリマーの使用。請求項1又は2に記載の方法によって得られる物品。"